(57)【要約】【課題】冷却系統に使用されているアルミニウム系金属が冷却液中において黒く変色するのを防止することができる冷却液組成物を提供すること。【解決手段】リン酸塩およびケイ酸塩の不存在の冷却液組成物において、グリコール類を主成分とし、０．１〜１０重量％のカルボン酸類と、希釈された冷却液中における初期ｐＨ値を６〜７とする量のｐＨ調整剤とを含有していることを特徴とする。【選択図】  なし【特許請求の範囲】
【請求項１】
リン酸塩およびケイ酸塩の不存在の冷却液組成物において、
グリコール類を主成分とし、０．１〜１０重量％のカルボン酸類と、希釈された冷却液中における初期ｐＨ値を６〜７とする量のｐＨ調整剤とを含有していることを特徴とする冷却液組成物。
【請求項２】
カルボン酸類が、脂肪族一塩基酸、脂肪族二塩基酸、芳香族一塩基酸、芳香族多塩基酸、あるいはそれらの塩のいずれかであることを特徴とする請求項１記載の冷却液組成物。
【請求項３】
トリアゾール類をさらに含むことを特徴とする請求項１または２のいずれかに記載の冷却液組成物。
【請求項４】
チアゾール類をさらに含むことを特徴とする請求項１〜３のいずれかに記載の冷却液組成物。
【請求項５】
マグネシウム化合物をさらに含むことを特徴とする請求項１〜４のいずれかに記載の冷却液組成物。
【発明の詳細な説明】
【０００１】
【発明の属する技術分野】
本発明は、エンジン等の内燃機関の冷却系統に使用されているアルミニウムまたはアルミニウム合金が冷却液中において黒く変色するのを防止することができる冷却液組成物に関する。
【０００２】
【従来の技術】
エンジン等の内燃機関の冷却系統には、アルミニウム、アルミニウム合金、鋳鉄、鋼、黄銅、はんだ、銅などの金属が使用されている。これらの金属は、水あるいは空気との接触により腐食を生じる。これら冷却系統における金属、特に鉄、アルミニウムの腐食を防止するため、リン酸塩やケイ酸塩といった腐食防止剤を含む冷却液組成物が提案されている。
【０００３】
ところが、これらの腐食防止剤にあっては、以下の如き欠点を有していた。すなわちリン酸塩は、これが河川等に流入すると、富栄養化を引き起こし、水中のＢＯＤ、ＣＯＤが上昇して藻類が繁殖し、この結果、赤潮やスライムが発生するという問題があった。
【０００４】
またリン酸塩は、冷却液中に含まれる硬水成分と反応して沈殿を生じ、これにより冷却液の腐食防止機能が低下し、さらには沈殿物が堆積して冷却系統の循環路が閉塞してしまうという事態を引き起こしていた。
【０００５】
一方、ケイ酸塩は、冷却液中での安定性に劣り、熱やｐＨが変化した場合や他の塩類が共存する場合には、容易にゲル化してしまい、腐食防止機能が低下するという不具合があった。
【０００６】
そこで、上記不具合を有するリン酸塩やケイ酸塩に代わる金属の腐食防止剤として炭化水素カルボン酸などのカルボン酸類を含ませた冷却液組成物が提案されていた。
【０００７】
このような冷却液組成物としては、例えばグリコール類を主成分とし、１）Ｃ７−９脂肪族モノカルボン酸もしくはそのアルカリ金属塩，またはＣ９−１２脂肪族ジカルボン酸もしくはそのアルカリ金属塩を１〜７重量％と、２−メルカプトベンゾチアゾールもしくはそのアルカリ金属塩を０．０１〜１重量％とを含み、２）アミン塩，リン酸塩，ホウ酸塩，亜硝酸塩，およびケイ酸塩を含まないことを特徴とするものがある（特許文献１参照）。
【０００８】
【特許文献１】
特開平１０−４６１３４号公報
【０００９】
【発明が解決しようとする課題】
ところが、この冷却液組成物にあっては、当該組成物を希釈した冷却液中においてアルミニウムまたはアルミニウム合金（以下、単にアルミニウム系金属という）が黒変を生じるという不具合があった。
【００１０】
アルミニウム系金属表面の黒変は、リン酸塩およびケイ酸塩が存在せず、カルボン酸類が存在する冷却液中において、カルボン酸類が酸化剤として働いてアルミニウム系金属表面に黒色を呈する酸化アルミの皮膜を形成することにより生じ、この黒色を呈する酸化アルミの皮膜は、流水下においてアルミニウム系金属の表面から剥がれ落ち、冷却系統の循環路に堆積し、冷却系統の閉塞を引き起こす恐れがあった。
【００１１】
本発明者は、このような事情から、アルミニウム系金属の黒変防止について鋭意研究を重ねた結果、アルミニウム系金属の黒変現象には、冷却系統内を循環する冷却液におけるｐＨ値が深い関係があることを発見し、本発明を完成させるに至ったのである。
【００１２】
本発明は、冷却系統に使用されているアルミニウム系金属が冷却液中において黒く変色するのを防止することができる冷却液組成物を提供することを目的とするものである。
【００１３】
【課題を解決するための手段】
上記目的を達成するため、本発明は、リン酸塩およびケイ酸塩の不存在の冷却液組成物において、
グリコール類を主成分とし、０．１〜１０重量％のカルボン酸類と、希釈された冷却液中における初期ｐＨ値を６〜７とする量のｐＨ調整剤とを含有していることを特徴とする冷却液組成物をその要旨とした。
【００１４】
本発明の冷却液組成物は、組成物中にリン酸塩およびケイ酸塩が存在せず、かつカルボン酸類およびｐＨ調整剤が存在しており、初期ｐＨ値が６〜７の冷却液を創り出すｐＨ調整力を有するものである。
【００１５】
本発明の冷却液組成物の主成分たるグリコール類には、エチレングリコール、プロピレングリコール、１，３ブチレングリコール、ヘキシレングリコール、ジエチレングリコール、グリセリン等を用いることができる。その中でもエチレングリコールやプロピレングリコールは、安定性、取り扱い性、入手容易性などの点から好ましい。
【００１６】
この組成物中にはカルボン酸類が含まれている。カルボン酸類としては、例えば脂肪族一塩基酸、脂肪族二塩基酸、芳香族一塩基酸、芳香族多塩基酸、あるいはそれらの塩のいずれかを挙げることができる。
【００１７】
脂肪族一塩基酸としては、ペンタン酸、ヘキサン酸、ヘプタン酸、オクタン酸、ノナン酸、デカン酸、ウンデカン酸、ドデカン酸、オレイン酸、リノール酸、リノレン酸、リシノール酸、ステアリン酸、及びそれらのアルカリ金属塩、アンモニウム塩、アミン塩等を好ましい例として挙げることができる。
【００１８】
脂肪族二塩基酸としては、ソルビン酸、グルタル酸、アゼライン酸、セバシン酸、アジピン酸、マロン酸、コハク酸、マレイン酸、フマル酸、リンゴ酸、デカン二酸、ウンデカン二酸、ドデカン二酸、及びそれらのアルカリ金属塩、アンモニウム塩、アミン塩等を好ましい例として挙げることができる。
【００１９】
芳香族一塩基酸としては、ｐ−トルイル酸、ｐ−エチル安息香酸、ｐ−プロピル安息香酸、ｐ−ブチル安息香酸、ｐ−ｔｅｒｔ−ブチル安息香酸などのアルキル安息香酸、ニトロ安息香酸、ヒドロキシ安息香酸、及びそれらのアルカリ金属塩、アンモニウム塩等を好ましい例として挙げることができる。
【００２０】
芳香族多塩基酸としては、フタル酸、イソフタル酸、テレフタル酸、トリメリット酸、ヘミメリット酸、トリメシン酸、ピロメリット酸等を好ましい例として挙げることができる。
【００２１】
これらのカルボン酸類は０．１〜１０重量％の割合で含まれている。カルボン酸類の含有量が０．１重量％を下回ると、冷却液中におけるカルボン酸類の量が少なくなり、金属、特には鉄、アルミニウム系金属に対し十分な防錆機能が得られなくなる。また、カルボン酸類の含有量が１０重量％を上回る場合には、上回った分だけの効果が期待できず、不経済となる。
【００２２】
また本発明の冷却液組成物は、初期ｐＨ値が６〜７の冷却液を創り出す量のｐＨ調整剤を含有している。ｐＨ調整剤としては、従来より知られる水酸化カリウム、水酸化ナトリウム、水酸化リチウムなどのアルカリ金属化合物を使用することができる。ｐＨ調整剤の含有量は、カルボン酸類が０．１〜１０重量％の範囲で含む組成物を蒸留水または水道水によって３０〜５０％に希釈したときの冷却液の初期ｐＨ値を６〜７の範囲とする量とする。
【００２３】
本発明者の実験によれば、冷却液の初期ｐＨ値を６〜７の範囲とすることで、リン酸塩およびケイ酸塩の不存在、前記カルボン酸類の存在の冷却液において、黒色の酸化アルミの皮膜の形成が抑えられることが確認された。
【００２４】
本発明の組成物中には、上記成分の他に、トリアゾール類やチアゾール類、さらにはマグネシウム化合物を含ませることができる。
【００２５】
トリアゾール類としては、トリルトリアゾールやベンゾトリアゾールなどが挙げられ、チアゾール類としては、ベンゾチアゾールやメルカプトベンゾチアゾールなどを挙げることができるが、これらは金属、特に銅に対して優れた腐食防止機能を有している。これらトリアゾール類やチアゾール類は、優れた腐食防止機能を維持するため、０．０５〜１．０重量％の範囲で含まれるのが望ましい。
【００２６】
一方、マグネシウム化合物としては、例えば水酸化マグネシウム、酸化マグネシウム、炭酸マグネシウム、硫酸マグネシウム、硝酸マグネシウム、安息香酸マグネシウム、グルタミン酸マグネシウム、琥珀酸マグネシウム、フタル酸マグネシウム、サリチル酸マグネシウム、マレイン酸マグネシウム、塩化マグネシウム等を挙げることができる。
【００２７】
マグネシウム化合物は優れた腐食防止機能を有しており、しかもケイ酸塩やリン酸塩を成分とする他の組成物が不凍液／冷却液中に混合されても、冷却系統のアルミニウム系金属の腐食を防止する機能を有している。
【００２８】
このマグネシウム化合物の含有量としては、０．００１〜０．５重量％の範囲が好ましく、その含有量が０．００１重量％よりも少ない場合、十分な腐食防止機能が得られず、また０．５重量％を越える場合には、含有量が増した分だけの腐食防止機能が得られず不経済となる。
【００２９】
なお、この組成物には、上記成分以外にさらに消泡剤、着色剤等を含有させても良いし、他の従来公知の腐食防止剤であるモリブデン酸塩、タングステン酸塩、硫酸塩、硝酸塩、及びアルカリ金属塩等を使用しても良い。
【００３０】
【実施例】
下記表に示す、本発明の組成物の好ましい実施例１および２並びに比較例１および２を用い、これらを調合水にて３０ｖｏｌ％に希釈した冷却液について、金属腐食試験を行った。
【００３１】
尚、金属腐食試験は、ＪＩＳ  Ｋ  ２２３４−１９８７  ２種の規定に基づいて行った。試験に供する金属には、アルミニウム鋳物、鋳鉄、鋼、黄銅、はんだ、銅の試験片をそれぞれ使用した。また試験は、８８℃、３３５時間の試験条件で行った。この結果を表２に示した。また、試験後の各冷却液中に浸けたアルミニウム鋳物の写真を図１〜図４に示した。
【００３２】
【表１】
2005042138.tif 000002
【００３３】
【表２】
2005042138.tif 000003
【００３４】
表２並びに図１および図２から、実施例１および２の組成物を用いた冷却液については、初期ｐＨ値が６．５または７であり、アルミ鋳物の表面に黒変は見られなかった。また、これら実施例１および２の組成物を用いた冷却液にあっては、各金属に対し優れた腐食防止性を有していることが確認された。
【００３５】
一方、比較例１および２の組成物を用いた冷却液については、初期ｐＨ値が７．５または８．５となり、図３およぶ図４に示すように黒変が確認された。
【００３６】
【発明の効果】
本発明の冷却液組成物にあっては、グリコール類を主成分とし、０．１〜１０重量％のカルボン酸類と、冷却液中における初期ｐＨ値を６〜７とする量のｐＨ調整剤とを含有するので、リン酸塩およびケイ酸塩の不存在、カルボン酸類の存在下の冷却液であって、初期ｐＨ値が６〜７の冷却液が得られ、このため、アルミニウム系金属表面の黒変を確実に防止することができる。
【図面の簡単な説明】
【図１】図１は実施例１に係る組成物を希釈した冷却液中に浸けたときのアルミ鋳物を外観の状態を示す写真。
【図２】図２は実施例２に係る組成物を希釈した冷却液中に浸けたときのアルミ鋳物を外観の状態を示す写真。
【図３】図３は比較例１に係る組成物を希釈した冷却液中に浸けたときのアルミ鋳物を外観の状態を示す写真。
【図４】図４は比較例２に係る組成物を希釈した冷却液中に浸けたときのアルミ鋳物を外観の状態を示す写真。
【図１】
2005042138.tif 000004
【図２】
2005042138.tif 000005
【図３】
2005042138.tif 000006
【図４】
2005042138.tif 000007